КОМПОЗИЦИЯ АДСОРБЕНТА, СОДЕРЖАЩАЯ ЭНСТАТИТ, СПОСОБ ЕЕ ПОЛУЧЕНИЯ И ЕЕ ПРИМЕНЕНИЕ

1. Композиция адсорбирующего материала, отличающаяся тем, что она включает энстатит вместе со вторым компонентом, выбранным из группы, включающей:
а) активированный уголь и
б) порошкообразный оксид алюминия,
и указанная композиция сформована в виде полых цилиндров.
2. Композиция адсорбирующего материала по п.1, отличающаяся тем, что указанные полые цилиндры выбраны из группы, включающей гладкие цилиндры, разделенные на одинаковые или неодинаковые куски, покрытые бороздками цилиндры, разделенные на одинаковые или неодинаковые куски, прямые цилиндры, разделенные на одинаковые или неодинаковые куски, и изогнутые цилиндры, разделенные на одинаковые или неодинаковые куски.
2
3. Композиция адсорбирующего материала по п.1, отличающаяся тем, что указанная композиция сформована в виде структуры с параллельными каналами в продольном направлении, которых больше 2 и меньше 100 каналов/(см поперечного сечения).
4. Композиция по одному из предыдущих пунктов, отличающаяся тем, что она включает энстатит и активированный уголь и содержит изолированные частицы активированного угля, обладающие размером от 2 до 20 мкм.
5. Композиция по одному из пп.1 или 2, отличающаяся тем, что она включает энстатит и оксид алюминия.
6. Способ получения композиции по п.1, отличающийся тем, что он включает следующие стадии:
а) перемешивания порошков α-сепиолита и второго компонента до получения однородной смеси порошков,
б) замешивания полученной однородной смеси порошков с прибавлением воды для получения влажной пасты,
в) формования влажной пасты с приданием формы, необходимой для получения элемента,
г) сушки формованного элемента с помощью воздуха и при температуре окружающей среды в течение не менее 2 ч и при температуре, равной от 80 до 270°C, в течение 2 ч,
д) термической обработки элемента при температуре, равной от 830 до 1250°C, в течение не менее 2 ч.
7. Способ по п.6, отличающийся тем, что стадия д) включает обработку элемента при температуре, равной от 830 до 1250°C, в течение не менее 2 ч.
8. Способ по п.6, отличающийся тем, что стадия д) включает обработку элемента при температуре, равной от 830 до 1250°C, в инертной или восстановительной атмосфере в течение не менее 2 ч
9. Способ получения композиции по п.1, отличающийся тем, что он включает следующие стадии:
а) перемешивания порошков α-сепиолита и активированного угля до получения однородной смеси порошков,
б) замешивания полученной однородной смеси порошков с прибавлением воды для получения влажной пасты,
в) формования влажной пасты с приданием формы, необходимой для получения элемента,
г) сушки формованного элемента с помощью воздуха и при температуре окружающей среды в течение не менее 2 ч и при температуре, равной от 80 до 270°C, в течение 2 ч,
д) термической обработки элемента при температуре, равной от 830 до 900°C, в инертной или восстановительной атмосфере в течение не менее 2 ч.
10. Способ по п.9, отличающийся тем, что на стадии а) α-сепиолит и активированный уголь смешивают в массовом отношении α-сепиолит/активированный уголь, составляющем 0,5≤r≥4.
11. Способ по п.9, отличающийся тем, что на стадии а) α-сепиолит и активированный уголь смешивают в массовом отношении α-сепиолит/активированный уголь, составляющем 1≤r≤2.
12. Применение композиции по одному из пп.1-5 в качестве адсорбирующего материала для жидкостей, газов и паров.
13. Применение по п.12, отличающееся тем, что оно включает обработку воздуха для удаления бактерий, клещей, пыли, микроорганизмов, органических соединений и тяжелых металлов.
14. Применение по п.12, отличающееся тем, что оно включает обработку промышленных газов для удаления оксидов углерода, оксидов азота, оксидов серы и тяжелых металлов.
15. Применение по п.12, отличающееся тем, что композиции применяют в качестве адсорбентов для газов в пищевой промышленности для устранения неприятных запахов и удаления бактерий.
16. Применение по п.12, отличающееся тем, что композиции применяют в качестве адсорбентов для удаления грибов.